(57)【要約】      （修正有）【課題】中容器に充填した化粧料の光による変性を長期に防止でき、光沢が高く、重厚感のある中容器を有する化粧料容器を提供する。【解決手段】中容器３を有する化粧料容器１は、蓋２と、中容器と、外容器４とを含み、外容器の内側にのみ、少なくとも一層の塗膜Ｃが形成されており、少なくとも一層の塗膜は、外容器の内側に形成された第１塗膜を含み、第１塗膜は、ビヒクルとアルミ箔粒とを含み、外容器の外側の２０度鏡面光沢度が１５０以上であり、外容器の外側の６０度鏡面光沢度が１２０以上であり、外容器の紫外線遮蔽率が９５％以上であり、外容器の可視光遮蔽率が９５％以上である。【選択図】図１
2019126737.tif 000002
【特許請求の範囲】
【請求項１】
蓋と、中容器と、外容器とを含む化粧料容器であって、
前記外容器の内側にのみ、少なくとも一層の塗膜が形成されており、
前記少なくとも一層の塗膜は、前記外容器の内側に形成された第１塗膜を含み、
前記第１塗膜は、ビヒクルとアルミ箔粒とを含み、
前記外容器の外側の２０度鏡面光沢度が１５０以上であり、
前記外容器の外側の６０度鏡面光沢度が１２０以上であり、
前記外容器の紫外線遮蔽率が９５％以上であり、
前記外容器の可視光遮蔽率が９５％以上であることを特徴とする、化粧料容器。
【請求項２】
前記第１塗膜の前記ビヒクルは合成樹脂を含み、
前記第１塗膜は、該第１塗膜に含まれる合成樹脂の固形分１００重量部に対して前記アルミ箔粒を５０〜２００重量部含むことを特徴とする、請求項１に記載の化粧料容器。
【請求項３】
前記少なくとも一層の塗膜は、第１塗膜と第２塗膜とを含む２層構造であり、
前記第２塗膜は、ビヒクルと顔料および／または染料とを含むことを特徴とする、請求項１または２に記載の化粧料容器。
【請求項４】
前記第１塗膜は、前記外容器の内側表面に形成されており、
前記第２塗膜は、前記第１塗膜の前記外容器の内側表面とは反対側の面上に形成されていることを特徴とする、請求項３に記載の化粧料容器。
【請求項５】
前記第２塗膜は、前記外容器の内側表面に形成されており、
前記第１塗膜は、前記第２塗膜の前記外容器の内側表面とは反対側の面上に形成されていることを特徴とする、請求項３に記載の化粧料容器。
【発明の詳細な説明】
【技術分野】
【０００１】
本発明は中容器を有する化粧料容器に係り、より詳しくは、中容器に充填した化粧料の光による変性を防止でき、光沢が高く、重厚感のある中容器を有する化粧料容器を提供するものである。
【背景技術】
【０００２】
従来から、蓋と、中容器と、外容器とを備える化粧料容器が用いられている。
例えば、特許文献１には、加飾を施した外容器内に内容器（中容器）を収容した二重容器であって、前記外容器は、少なくとも前記加飾を施した部分が透明または半透明であり、前記加飾は、外層側にあり直接視認可能な表面部と、前記表面部の内層側にあり、前記内容器の外表面の色と同系色の色を有する裏面部と、を有することを特徴とする二重容器が開示されている。
また、内容器の外側表面は、高輝度の金属調の塗装、クロムメッキ、金メッキ、蒸着等の適宜手段により鏡面（光沢）処理が施された反射面であることが開示されている。
【０００３】
上記したような従来の化粧料容器では、化粧料が充填された中容器を、透明または半透明の外容器に着脱自在に収容し、蓋により化粧料を密閉する。
【先行技術文献】
【特許文献】
【０００４】
【特許文献１】特許第５７７００７５号
【発明の概要】
【発明が解決しようとする課題】
【０００５】
上記したような従来の中容器を有する化粧料容器は、透明または半透明の外容器および塗装等により鏡面（光沢）処理が施された反射面（すなわち、光沢面）である外側表面を備える中容器を備えている。
それゆえに、中容器の外側表面の反射面での光の反射が化粧料容器の高級感を表現するといった長所を有する。
【０００６】
しかしながら、反射する光沢面は、塗装等により形成されているため、塗料の塗りムラや塗膜の凹凸によって、平滑性が低い。そのため、化粧料容器の外側から入ってきた光は、塗膜表面の粗い光沢面で反射するため、光は乱反射（拡散反射）する。
そのため、化粧料容器の光沢は十分に満足できるものではなく、また塗装で一定の光沢を有する化粧料容器を得るには熟練した塗装技術が必要であった。
【０００７】
また、光沢面が中容器の外側表面であるため、中容器の外側表面で反射した光は透明または半透明の外容器を通過して化粧料容器の外側に出る。
それゆえに、反射した光が化粧料容器の外側に出るまでに、中容器と外容器の間の空間で乱反射するため、化粧料容器の外側から視認した化粧料容器の光沢がより低くなり、高級感が損なわれるという問題もあった。
【０００８】
さらに、従来の中容器を有する化粧料容器は、中容器が化粧料容器の外側から視認できるため、化粧料の内容量が少なく見え、化粧料容器自体が小さく見えてしまうため、化粧料容器に重厚感がでないという問題もあった。また、中容器の光の遮蔽が不十分であった場合、光により内容物が経時に変性し、内容物の長期保存には不適であるなどの問題もあった。
【０００９】
本発明は、上記したような従来技術の問題点を解決すべくなされたものであって、中容器に充填した化粧料の光による変性を長期に防止でき、光沢が高く、重厚感のある中容器を有する化粧料容器を提供するものである。
【課題を解決するための手段】
【００１０】
請求項１に係る発明は、蓋と、中容器と、外容器とを含む化粧料容器であって、
前記外容器の内側にのみ、少なくとも一層の塗膜が形成されており、
前記少なくとも一層の塗膜は、前記外容器の内側に形成された第１塗膜を含み、
前記第１塗膜は、ビヒクルとアルミ箔粒とを含み、
前記外容器の外側の２０度鏡面光沢度が１５０以上であり、
前記外容器の外側の６０度鏡面光沢度が１２０以上であり、
前記外容器の紫外線遮蔽率が９５％以上であり、
前記外容器の可視光遮蔽率が９５％以上であることを特徴とする、化粧料容器に関する。
【００１１】
請求項２に係る発明は、前記第１塗膜の前記ビヒクルは合成樹脂を含み、
前記第１塗膜は、該第１塗膜に含まれる合成樹脂の固形分１００重量部に対して前記アルミ箔粒を５０〜２００重量部含むことを特徴とする、請求項１に記載の化粧料容器に関する。
【００１２】
請求項３に係る発明は、前記少なくとも一層の塗膜は、第１塗膜と第２塗膜とを含む２層構造であり、
前記第２塗膜は、ビヒクルと顔料および／または染料とを含むことを特徴とする、請求項１または２に記載の化粧料容器に関する。
【００１３】
請求項４に係る発明は、前記第１塗膜は、前記外容器の内側表面に形成されており、
前記第２塗膜は、前記第１塗膜の前記外容器の内側表面とは反対側の面上に形成されていることを特徴とする、請求項３に記載の化粧料容器に関する。
【００１４】
請求項５に係る発明は、前記第２塗膜は、前記外容器の内側表面に形成されており、
前記第１塗膜は、前記第２塗膜の前記外容器の内側表面とは反対側の面上に形成されていることを特徴とする、請求項３に記載の化粧料容器に関する。
【００１５】
また、本発明は、蓋と、中容器と、外容器とを含む化粧料容器であって、
前記外容器の内側にのみ、少なくとも一層の塗膜が形成されており、
前記少なくとも一層の塗膜は、前記外容器の内側に形成された第１塗膜を含み、
前記第１塗膜は、ビヒクルとアルミ箔粒とを含み、
前記外容器の外側の６０度鏡面光沢度が３００以上であり、
前記外容器の紫外線遮蔽率が９５％以上であり、
前記外容器の可視光遮蔽率が９５％以上であることを特徴とする、化粧料容器に関する。
【発明の効果】
【００１６】
請求項１に係る発明によれば、中容器を有する化粧料容器が、蓋と、中容器と、外容器とを含み、前記外容器の内側にのみ、少なくとも一層の塗膜が形成されており、前記少なくとも一層の塗膜の前記外容器の内側に形成された第１塗膜を含み、前記第１塗膜は、ビヒクルとアルミ箔粒とを含み、化粧料容器の外側から入ってくる光の反射面（すなわち、外容器の内側表面に塗布されて形成された塗膜の外容器との対向面である光沢面）は、外容器の内側表面上に形成されている。外容器の内側表面は滑らかであるため、光沢面も滑らかとなる。それゆえに、光の乱反射を抑えることができ、前記外容器の外側の２０度鏡面光沢度が１５０以上であり、前記外容器の外側の６０度鏡面光沢度が１２０以上である高い光沢を備えた鏡面状の化粧料容器を提供できる。また、前記外容器の紫外線遮蔽率が９５％以上であり、前記外容器の可視光遮蔽率が９５％以上であるために長期的に内容物を光による変性から保護することができる。
【００１７】
加えて、光沢面が化粧料容器の外側近傍に形成されているので、光沢面で反射した光が化粧料容器の外側に出るまでに、さらに屈折することや反射することを防ぐことができるため、高い光沢を維持した化粧料容器を提供できる。
【００１８】
また、光沢面が化粧料容器の外側近傍に形成されているので、化粧料容器の外側から中容器が見えない。それゆえに、化粧料の内容量が少なく見えて、化粧料容器自体が小さく見えることがなく、化粧料容器に重厚感を出すことができる。
【００１９】
請求項２に係る発明によれば、前記第１塗膜の前記ビヒクルは合成樹脂を含み、前記第１塗膜は、該第１塗膜に含まれる合成樹脂の固形分１００重量部に対して前記アルミ箔粒を５０〜２００重量部含むため、高い光沢を有する塗膜を提供することができる。
【００２０】
請求項３に係る発明によれば、前記少なくとも一層の塗膜は、第１塗膜と第２塗膜とを含む２層構造であり、前記第２塗膜は、ビヒクルと顔料および／または染料とを含むため、可視光遮蔽率を高めることができ、中容器の視認性をより減少させることができ、化粧料容器により重厚感を出すことができる。さらに、化粧料容器の光沢をより高めることができる。
【００２１】
請求項４に係る発明によれば、前記第１塗膜は、前記外容器の内側表面に形成されており、前記第２塗膜は、前記第１塗膜の前記外容器の内側表面とは反対側の面上に形成されているため、より完全に中容器に充填された化粧料の紫外線変性を防止することができる。また、可視光遮蔽率を高めることで、中容器の視認性をより減少させることができ、化粧料容器により重厚感を出すことができる。さらに、化粧料容器の光沢をより高めることができる。
【００２２】
請求項５に係る発明によれば、前記第２塗膜は、前記外容器の内側表面に形成されており、第２塗膜を所望の色彩とする、あるいは第２塗膜に所望の模様を施すことで、化粧料容器の美的外観をより良くすることができる。
【００２３】
また、本発明によれば、中容器を有する化粧料容器が、蓋と、中容器と、外容器とを含み、前記外容器の内側にのみ、少なくとも一層の塗膜が形成されており、前記少なくとも一層の塗膜の前記外容器の内側に形成された第１塗膜を含み、前記第１塗膜は、ビヒクルとアルミ箔粒とを含み、化粧料容器の外側から入ってくる光の反射面（すなわち、外容器の内側表面に塗布されて形成された塗膜の外容器との対向面である光沢面）は、外容器の内側表面上に形成されている。外容器の内側表面は滑らかであるため、光沢面も滑らかとなる。それゆえに、光の乱反射を抑えることができ、前記外容器の外側の６０度鏡面光沢度が３００以上である高い光沢を備えた鏡面状の化粧料容器を提供できる。また、前記外容器の紫外線遮蔽率が９５％以上であり、前記外容器の可視光遮蔽率が９５％以上であるために長期的に内容物を光による変性から保護することができる。
【図面の簡単な説明】
【００２４】
【図１】本発明に係る中容器を有する化粧料容器の概略縦断面図である。
【図２】図１の要部Ａの拡大図である。
【図３】図１の要部Ａの拡大図であって、外容器の内側表面上に第１塗膜が形成され、第１塗膜の外容器の内側表面とは反対側の面上に第２塗膜が形成されている実施形態を示す図である。
【図４】図１の要部Ａの拡大図であって、外容器の内側表面上に第２塗膜が形成され、第２塗膜の外容器の内側表面とは反対側の面上に第１塗膜が形成されている実施形態を示す図である。
【図５】本発明に係る中容器を有する化粧料容器の一実施例の一部切り欠き外観図である。
【発明を実施するための形態】
【００２５】
以下、本発明に係る中容器を有する化粧料容器の好適な実施形態について、添付図面を参照しながら説明する。
図１は、本発明に係る中容器を有する化粧料容器の概略縦断面図である。図２は、図１の要部Ａの拡大図である。図３は、図１の要部Ａの拡大図であって、外容器の内側表面上に第１塗膜が形成され、第１塗膜の外容器の内側表面とは反対側の面上に第２塗膜が形成されている実施形態を示す図である。図４は、図１の要部Ａの拡大図であって、外容器の内側表面上に第２塗膜が形成され、第２塗膜の外容器の内側表面とは反対側の面上に第１塗膜が形成されている実施形態を示す図である。図５は、本発明に係る中容器を有する化粧料容器の一実施例の一部切り欠き外観図である。
【００２６】
図１、図５に示す如く、本発明に係る中容器を有する化粧料容器（１）は、蓋（２）と、中容器（３）と、外容器（４）とを備えている。
さらに、本発明に係る中容器を有する化粧料容器（１）には、外容器（４）の内側表面（４１）にのみ、少なくとも一層の塗膜（Ｃ）が形成されている。
また、中容器（３）の内部空間（Ｓ）に収める内容物は、紫外線、可視光線、赤外線などの光によって変性し易い成分を含有するものであるときに本発明に係る化粧料容器（１）は特に効果的であるため、例えば、化粧料である。
【００２７】
蓋（２）は、外容器（４）と着脱自在に係合でき、外容器（４）に係合した際、蓋（２）が中容器（３）の開口部に密着することにより外容器（４）内に収容された中容器（３）を密閉できるように構成されている。
蓋（２）の形状は特に限定されず、外容器（４）と着脱自在に係合でき、外容器（４）に係合した際、外容器（４）内に収容された中容器（３）を密閉できる形状であればいかなる形状であっても良い。例えば、図１に示す如く、縦断面視略コ字状であっても良い。
【００２８】
蓋（２）と外容器（４）との係合手段は特に限定されず、スクリュー嵌合等、蓋と容器を係合させるために通常用いられ、当業者に自明の係合手段であればいかなるものであっても良い。例えば、外容器（４）の係合部（４ｅ）に雄ねじを形成し、蓋（２）の係合部（２ｅ）に雌ねじを形成し、雄ねじと雌ねじを螺合させることにより蓋（２）と外容器（４）を螺合させても良い。また、外容器（４）の係合部（４ｅ）と蓋（２）の係合部（２ｅ）の寸法を調整し、外容器（４）の係合部（４ｅ）と蓋（２）の係合部（２ｅ）を嵌合させても良い。
内部空間（Ｓ）の密閉性を高めるために、蓋（２）あるいは外容器（４）にパッキン等の弾性部材（図示せず）を設けても良い。
【００２９】
蓋（２）の材質は、紫外線、可視光線、赤外線などの光の透過を防止でき、中容器（３）に充填された内容物を密閉できる材質であることが望ましい。
例えば、合成樹脂や金属等が挙げられるが、これに限定されず、光の透過を防止できることが自明である材質であればいかなるものを用いても良い。
蓋（２）の厚みは特に限定されず、光の透過を防止でき、中容器（３）に充填された内容物を密閉できる厚みであればいかなる厚みであってもよい。
蓋（２）は単層でもよく複数の層（例えば、金属の層と合成樹脂の層の２層構造等）から形成されていても良い。
【００３０】
中容器（３）は、外容器（４）に着脱自在に収容できるように構成されている。
中容器（３）は、内容物を収容する内部空間（Ｓ）を有し、収容した内容物と接触する内側表面（３１）と、中容器（３）を外容器（４）に収容した際に塗膜（Ｃ）と対向する外側表面（３２）を備えている。
中容器（３）は、図１に示す如く、外容器（４）に収容された際、中容器（３）の外側表面（３２）と外容器（４）の内側表面（４１）上に設けられた塗膜（Ｃ）との間に隙間（空隙）（Ｇ）があっても、なくてもよい。
【００３１】
外容器（４）への中容器（３）の収容の形態は特に限定されない。例えば、図１に示す如く、中容器（３）にフランジ（３３）を設け、このフランジ（３３）を外容器（４）の上端部（４３）に載置することにより中容器（３）を外容器（４）に収容しても良い。また、外容器（４）と中容器（３）を嵌合させる等して中容器（３）を外容器（４）に収容しても良い。
【００３２】
中容器（３）の形状は特に限定されず、外容器（４）に着脱自在であってもよく、一度着けると使用時は外れない形に収容する形状であればいかなる形状であっても良い。
例えば、中容器（３）の形状は、図１に示す如く、縦断面視略Ｕ字状でもよく縦断面視略Ｖ字状であっても良い。
中容器（３）は、詰め替え用の容器（レフィル容器）とすることが可能である。
中容器（３）は単層でもよく複数の層（例えば、合成樹脂の層とＥＶＯＨ（エチレン−ビニルアルコール共重合体）等のバリア層の２層構造等）から形成されていても良い。
【００３３】
中容器（３）の材質は、中容器（３）に収容した内容物が変性しない、あるいは変性し難い材質（すなわち、収容物に対して不活性である材質）であることが望ましい。
中容器（３）の材質は、例えば、ポリプロピレン（ＰＰ）やポリエチレン（ＰＥ）等の合成樹脂が挙げられるがこれに限定されず、化粧料を収容する容器に通常用いられ、当業者に自明の材質であればいかなる材質でも用いることができる。
尚、中容器（３）の材質は、中容器（３）に収容する化粧料の性質に合わせて適宜選択することができる。
【００３４】
外容器（４）は、中容器（３）を収容して、蓋（２）と着脱自在に係合できるように構成されている。
外容器（４）は、化粧料容器（１）の外側に面する外側表面（４２）、内側表面（４１）、係合部（４ｅ）、および上端部（４３）を備えている。
外容器（４）の内側表面（４１）には少なくとも一層の塗膜（Ｃ）が形成されている。
外容器（４）の形状は特に限定されず、蓋（２）と着脱自在に係合でき、中容器（３）を着脱自在であってもよく、一度着けると使用時は外れない形に収容する形状であってもよい。
例えば、外容器（４）の形状は、図１に示す如く、縦断面視略Ｕ字状等である。
【００３５】
外容器（４）は透明、または外容器（４）の内側表面（４１）上に設けられた塗膜（Ｃ）が外容器（４）の外側表面（４２）側から視認できる程度に半透明である。
外容器（４）が透明または半透明であることにより、外容器（４）と外容器（４）の内側表面（４１）上に設けられた塗膜（Ｃ）間の光の反射による輝きが化粧料容器（１）の高級感を表現する。
【００３６】
外容器（４）の材質は、外容器（４）を、透明、または外容器（４）の内側表面（４１）上に設けられた塗膜（Ｃ）が外容器（４）の外側表面（４２）側から視認できる程度に半透明とすることができる材質であればいかなるものを用いても良い。
外容器（４）の材質には、例えば、アクリル樹脂（ポリメタクリル酸メチル）、ＰＥＴ（ポリエチレンテレフタレート）樹脂、ポリカーボネート樹脂、ＡＢＳ（アクリロニトリル・ブタジエン・スチレン共重合体）樹脂、ポリスチレン等を用いることができる。
【００３７】
外容器（４）の内側表面（４１）は、滑らか（表面粗さが小さい）であることが望ましく、滑らかで無ければ研磨等で滑らかにしても良い。
外容器（４）の内側表面（４１）が滑らかであることにより、塗膜（Ｃ）の内側表面（Ｃ１１）との対向面（Ｃａ）（すなわち、光沢面）が滑らかに形成される（図２参照）。
それゆえに、外容器（４）の外側表面（４２）から入ってきた光（Ｌ）が、塗膜（Ｃ）の対向面（Ｃａ）で乱反射し難くなるため、外容器（４）の外側表面（４２）の光沢が高くなる。
このように、外容器（４）の内側表面（４１）が滑らかであることにより、滑らかな光沢面を備えた塗膜（Ｃ）を容易に形成することができる。
それゆえに、本発明において、滑らかな光沢面を備えた塗膜（Ｃ）は、熟練した塗装技術を必要とせずに形成することができるため、一定の光沢の塗膜（Ｃ）を容易に作製することができる。そのため、中容器を有する化粧料容器（１）の製造コストを低減でき、歩留まりも向上する。
【００３８】
図２に示す如く、少なくとも一層の塗膜（Ｃ）は、外容器（４）の内側表面（４１）に形成されており、少なくとも一層の塗膜（Ｃ）は第１塗膜（Ｃ１）を含んでいる。
少なくとも一層の塗膜（Ｃ）が外容器（４）の内側表面（４１）に形成されていることにより、化粧料容器（１）の使用時に、塗膜（Ｃ）に使用者の手等が直接触れることがないため、使用によって塗膜（Ｃ）が汚れたり、剥がれたりすることがなく、長期間安定して本発明に係る化粧料容器（１）を使用することができる。
【００３９】
第１塗膜（Ｃ１）は、合成樹脂（ビヒクル）とアルミ箔粒とを含んでいる。
第１塗膜（Ｃ１）に含まれる合成樹脂は、第一成分としてアクリル樹脂、ウレタン樹脂、ポリエステル樹脂、エポキシ樹脂等のいずれかまたはその混合物と、第二成分としてニトロセルロース樹脂（ＮＣ）、セルロース・アセテート・ブチレート樹脂等の繊維素系樹脂のいずれかまたはその混合物が挙げられる。その理由は、第一成分が添加されていないと外容器（４）の内側表面（４１）および第２塗膜（Ｃ２）との密着性が低下し、第二成分である繊維素系樹脂が添加されていないとアルミ箔粒の配向が乱れひいては光沢が低下するため、いずれの場合も望ましくないためである。
【００４０】
合成樹脂固形分中に含まれる第一成分の割合は２０〜９５重量％であり、望ましくはアクリル樹脂、ウレタン樹脂が４０〜９０重量％とする。合成樹脂固形分中に含まれる第二成分の割合は、５〜８０重量％であり、望ましくはニトロセルロース樹脂（ＮＣ）が１０〜６０重量％とする。その理由は、第一成分の割合が２０重量％未満（第二成分が８０重量％を超える）であれば、密着性が低下し、９５重量％を超えると（第二成分が５重量％未満）、光沢が低下するため、いずれの場合も望ましくないためである。
【００４１】
第１塗膜（Ｃ１）に含まれるアルミ箔粒は、アルミ顔料であれば特に限定されるものではないが、蒸着アルミ膜を粉砕したアルミ顔料であることが望ましい。この発明において使用するアルミ箔粒は、例えば基材フィルムにアルミ膜を蒸着させ、基材フィルムからアルミ膜を粉砕してアルミ片とすることにより得られるものなどを使用することができる。アルミ箔粒の厚みは０．００１〜０．０４μｍで、粒径は５〜３０μｍのものが望ましい。その理由としては、厚み０．００１μｍ未満または粒径５μｍ未満のアルミ箔粒の製造は困難であること、厚み０．０４μｍまたは粒径３０μｍのいずれかを超えるとアルミ箔粒の配向が乱れ、光沢が低下するためいずれの場合も望ましくないためである。
【００４２】
第１塗膜（Ｃ１）は、合成樹脂固形分１００重量部に対し、アルミ箔粒固形分を、５０〜２００重量部含むことが望ましく、１００〜２００重量部とすることがさらに望ましい。その理由は、アルミ箔粒固形分を５０重量部未満にすると光沢が低下し、アルミ箔粒の固形分が２００重量部を超えると、外容器（４）の内側表面（４１）または第２塗膜に対する密着性が低下することため、いずれの場合も望ましくないためである。
【００４３】
第１塗膜（Ｃ１）は、さらに顔料および／または染料を含んでいても良い。例えば、第１塗膜（Ｃ１）には、２００ｎｍ以下の粒度に分散させたナノ分散顔料を配合することもできる。第１塗膜（Ｃ１）にナノ分散顔料を配合することで、金メッキ調やブロンズ調等の着色鏡面に仕上げることもできる。ナノ分散顔料としては、透明酸化鉄、透明酸化チタン等の無機顔料や、ＤＰＰレッド、キナクリドンレッド、フタロシアニンブルー、フタロシアニングリーン、シオキサジンバイオレット等の有機顔料が挙げられ、２００ｎｍ以下に分散したものであればこれに限定されない。その理由は、２００ｎｍを超える粒度の顔料を用いた場合は、使用する顔料が少量であったとしても、光沢が低下し、鏡面状にすることができないためである。
【００４４】
第１塗膜（Ｃ１）に用いる染料は、特に限定されず、赤色、緑色、青色、あるいはこれらの任意の量の組み合わせ、または赤紫、青緑、黄色、あるいはこれらの任意の量の組み合わせを含む、様々な色の染料を用いることができる。
例えば、ＶＡＬＩＦＡＳＴ（色名：ブラック、ブルー、ブラウン、グリーン、オレンジ、ピンク、レッド、バイオレット、イエロー）（オリエント化学工業社製）、シークステイン（色名：ブラック、イエロー、オレンジ、レッド、グリーン、オーク、ブラウン、オールナット、ブルー）（和信化学工業社製）、バンチャック（色名：ブラック、スミクロ、レッド、スカーレット、ブラウン、オレンジ、イエロー、レモンイエロー、グリーン、ブルー、マホガニ、ダークマホガニ、オーク、ダークオーク、チーク、チェスナット、オールナット、ダークオールナット、クワイロ、ローズ）（玄々化学工業社製）等を第１塗膜（Ｃ１）に用いることができる。
【００４５】
２００ｎｍ以下に分散させたナノ分散顔料および／または染料の割合は、アルミ箔粒１００重量部に対してナノ分散顔料および／または染料が１０〜１００重量部となるように配合することが望ましい。その理由は、ナノ分散顔料および／または染料が１０重量部未満では、色が薄くなり、ナノ分散顔料および／または染料が１００重量部を超えると、光沢が低下し、メタリック調にはなるが目的とする鏡面状にすることができず、いずれの場合も望ましくないためである。
【００４６】
第１塗膜（Ｃ１）には、アルミ箔粒の沈降を防ぐ為の沈降防止剤や耐候性を向上させる為の紫外線防止剤（紫外線散乱剤と紫外線吸収剤を含む）、光安定化剤、化粧料等の内容物の酸化を防止する為の酸化防止剤等の添加剤を配合することもできる。沈降防止剤としては、一般に使用される物であれば特に限定されないが、酸化ポリエチレンワックス、シリカ等が挙げられる。紫外線防止剤としては、一般に使用される物であれば特に限定されないが、ベンゾトリアゾール系化合物、ヒドロキシフェニルトリアジン系化合物、ベンゾフェノン系化合物、トリアジン系化合物等が挙げられる。光安定剤としては、ヒンダードアミン系化合物、ベンゾエート系化合物等が挙げられる。酸化防止剤としては、フェノール系酸化防止剤、硫黄系酸化防止剤、リン系酸化防止剤等が挙げられる。
【００４７】
第１塗膜（Ｃ１）の膜厚は、０．１〜５μｍであればよいが、望ましくは０．１〜３μｍであり、さらに望ましくは０．１〜１μｍとすることがよい。その理由は、第１塗膜（Ｃ１）の膜厚が０．１μｍ未満では、アルミ箔粒の粒子が目立って光沢が低下し、鏡面状に仕上がらず、５μｍを超える膜厚にしても光沢の向上は望めず、しかも作業工数が増えることから、いずれの場合も望ましくないためである。
【００４８】
上記の通り、第１塗膜（Ｃ１）を外容器（４）の内側に設けることにより、外容器（４）外側の２０度鏡面光沢度が１５０以上であり、外容器（４）外側の６０度鏡面光沢度が１２０以上である非常に鮮映性の高い鏡面状の仕上げにすることが可能となる。更に外容器（４）の紫外線遮蔽率が９５％以上となり、外容器（４）の可視光遮蔽率が９５％以上となる。本発明に係る化粧料容器（１）は、上述の光沢度、紫外線遮蔽率、可視光遮蔽率を備えることにより、中容器に充填した内容物の光による劣化を防止でき、光沢が高く、重厚感を備えることができる。
【００４９】
第１塗膜（Ｃ１）の塗装方法は、スプレー塗装が望ましく、好適には、エアースプレー塗装である。その理由は、スプレー塗装がプラスチック基材上に薄く均一に塗膜形成することができるためである。
【００５０】
第１塗膜（Ｃ１）に使用する塗料は、その塗料組成中の全固形分が０．１〜３重量％であることが望ましい。
その理由は、塗料固形分を０．１重量％未満とすると、膜厚がつかないため６０度鏡面光沢度が１２０以上とならず、３重量％を超えるとアルミ箔粒の配向が乱れ、光沢が低下することから、いずれの場合も望ましくないためである。
【００５１】
第１塗膜（Ｃ１）に使用する塗料の粘度は、２０〜４０秒（温度が２３℃、オリフィス径が３ｍｍの条件でフローカップ法により測定）であることが望ましいが、さらに望ましくは、２０〜３５秒である。
その理由は、塗料の粘度が４０秒を超えると、外容器（４）の内側表面（４１）あるいは第２塗膜（Ｃ２）上にアルミ箔粒が均一に塗膜形成することが困難となるためである。
【００５２】
スプレーの塗装圧は、０．０５ＭＰａ〜０．３ＭＰａで行うことが望ましい。
その理由は、０．０５ＭＰａ未満では、塗装することが困難であり、０．３ＭＰａを超えると、薄く均一に塗膜形成することが困難となるため、いずれの場合も望ましくないためである。
【００５３】
第１塗膜（Ｃ１）の外容器（４）の内側表面（４１）とは反対側の面上には保護層を設けても良い。保護層は、塗料、フィルム、紙等の任意の材質を用いて、接着等の任意の方法を用いて設けることができる。
保護層を設けることで、使用者の手が接触すること等により第１塗膜（Ｃ１）のアルミ箔粒が第１塗膜（Ｃ１）から剥がれ落ちてしまうことを防止できる。
【００５４】
図３に示す如く、少なくとも一層の塗膜（Ｃ）は、第１塗膜（Ｃ１）と第２塗膜（Ｃ２）とを含む２層構造であっても良く、第１塗膜（Ｃ１）は、外容器（４）の内側表面（４１）に形成されており、第２塗膜（Ｃ２）は、第１塗膜（Ｃ１）の外容器（４）の内側表面（４１）とは反対側の面上に形成されている。
【００５５】
第２塗膜（Ｃ２）の膜厚は、１〜５０μｍとすることが望ましく、さらに望ましくは１〜３０μｍである。その理由は、第２塗膜（Ｃ２）の膜厚を１μｍ未満とすると、第２塗膜（Ｃ２）の隠蔽性が低下し、第２塗膜（Ｃ２）の膜厚を、５０μｍを超えるものとすると、第２塗膜（Ｃ２）の残留溶剤が第１塗膜（Ｃ１）の合成樹脂を溶解させ、アルミ箔粒の並びを悪くし、化粧料容器（１）の光沢を低下させ、いずれの場合も望ましくないためである。
【００５６】
第２塗膜（Ｃ２）は、合成樹脂（ビヒクル）と顔料および／または染料を含む。
第２塗膜（Ｃ２）に用いる顔料はとくに限定されないが、例えば、隠蔽性が良い、酸化チタン、黄色酸化鉄、赤色酸化鉄、カーボンブラックなどが挙げられ、望ましくはカーボンブラックが使用される。
【００５７】
第２塗膜（Ｃ２）に用いる染料は、特に限定されず、赤色、緑色、青色、あるいはこれらの任意の量の組み合わせ、または赤紫、青緑、黄色、あるいはこれらの任意の量の組み合わせを含む、様々な色の染料を用いることができる。
例えば、ＶＡＬＩＦＡＳＴ（色名：ブラック、ブルー、ブラウン、グリーン、オレンジ、ピンク、レッド、バイオレット、イエロー）（オリエント化学工業社製）、シークステイン（色名：ブラック、イエロー、オレンジ、レッド、グリーン、オーク、ブラウン、オールナット、ブルー）（和信化学工業社製）、バンチャック（色名：ブラック、スミクロ、レッド、スカーレット、ブラウン、オレンジ、イエロー、レモンイエロー、グリーン、ブルー、マホガニ、ダークマホガニ、オーク、ダークオーク、チーク、チェスナット、オールナット、ダークオールナット、クワイロ、ローズ）（玄々化学工業社製）等を第２塗膜（Ｃ２）に用いることができる。
第２塗膜（Ｃ２）に染料を用いた場合でも、外容器（４）の外側の２０度鏡面光沢度が１５０以上であり、外容器（４）の外側の６０度鏡面光沢度が１２０以上である、高い光沢度を具備した化粧料容器（１）とすることができる。
【００５８】
第２塗膜（Ｃ２）のカーボンブラックと合成樹脂との比率は、合成樹脂固形分１００重量部に対し、カーボンブラック１〜２０重量部が望ましいが、さらに望ましくは２〜１０重量部とする。その理由は、カーボンブラックの配合を１重量部未満とすると、隠蔽性が低下し、カーボンブラックの配合が２０重量部を超えると、塗装時に粘度が高くなりすぎて分散しにくくなり、塗装表面を均一にすることが困難となることから、いずれの場合も望ましくないためである。
【００５９】
カーボンブラック以外の顔料または染料を用いる場合、合成樹脂と顔料または染料の比率は、合成樹脂固形分１００重量部に対し、顔料１０〜１５０重量部とすることが望ましい。その理由は、顔料または染料の配合を６０重量部未満とすると、第２塗膜（Ｃ２）の遮蔽性が低下し、顔料または染料の配合が１５０重量部を超えると、塗装時に粘度が高くなりすぎて分散しにくくなり、いずれの場合も望ましくないためである。
より具体的には、酸化チタンの場合は６０〜１５０重量部、黄色酸化鉄および赤色酸化鉄の場合は１０〜４０重量部が好ましい。その理由は、酸化チタンの配合を６０重量部未満とすると、第２塗膜（Ｃ２）の遮蔽性が低下し、酸化チタンの配合が１５０重量部を超えると、塗装時に粘度が高くなりすぎて分散しにくくなり、いずれの場合も望ましくないためである。同様に、黄色酸化鉄および赤色酸化鉄を用いる場合も、その配合が１０重量部未満とすると、第２塗膜（Ｃ２）の遮蔽性が低下し、４０重量部を超えると、塗装時に粘度が高くなりすぎて分散し難くなりいずれの場合も望ましくないためである。また、第２塗膜（Ｃ２）に体質顔料である炭酸カルシウム、沈降性硫酸バリウム、タルク、クレー等を用いても良い。
【００６０】
第２塗膜（Ｃ２）の染料と合成樹脂との比率は、合成樹脂固形分１００重量部に対し、染料１〜１５０重量部であることが望ましい。その理由は、染料の配合を１重量部未満とすると、隠蔽性が低下し、染料の配合が１５０重量部を超えると、塗装時に粘度が高くなりすぎて分散しにくくなり、塗装表面を均一にすることが困難となることから、いずれの場合も望ましくないためである。
【００６１】
第２塗膜（Ｃ２）の合成樹脂成分としては、第１塗膜（Ｃ１）と密着する合成樹脂であれば特に種類は限定されないが、一般的にはアクリル樹脂、ウレタン樹脂、エポキシ樹脂、繊維素系樹脂等が用いられるが、望ましくはアクリル樹脂、ウレタン樹脂が用いられる。
【００６２】
第２塗膜（Ｃ２）には、顔料の沈降を防ぐ為の沈降防止剤や耐候性を向上させる為の紫外線防止剤（紫外線散乱剤と紫外線吸収剤を含む）、光安定化剤、化粧料等の内容物の酸化を防止する為の酸化防止剤等の添加剤を配合することもできる。沈降防止剤としては、一般に使用される物であれば特に限定されないが、酸化ポリエチレンワックス、シリカ等が挙げられる。紫外線防止剤としては、一般に使用される物であれば特に限定されないが、ベンゾトリアゾール系化合物、ヒドロキシフェニルトリアジン系化合物、ベンゾフェノン系化合物、トリアジン系化合物等が挙げられる。光安定剤としては、ヒンダードアミン系化合物、ベンゾエート系化合物等が挙げられる。酸化防止剤としては、フェノール系酸化防止剤、硫黄系酸化防止剤、リン系酸化防止剤等が挙げられる。
【００６３】
第２塗膜（Ｃ２）の塗装方法としては、スプレー塗装であればよいが、望ましくはエアースプレー塗装がよい。
その理由は、第１塗膜（Ｃ１）の上に均一に塗膜形成することができるためである。塗料固形分、塗料粘度、スプレー塗装圧の条件は、塗料の種類により異なり、限定されるものではない。
【００６４】
第２塗膜（Ｃ２）の塗料中に含まれる溶剤は、第１塗膜（Ｃ１）の合成樹脂を溶解させない弱溶剤であるアルコール系溶剤、エーテルアルコール系溶剤、脂肪族系溶剤、脂環族系溶剤、イソパラフィン系溶剤等の含有率を５０〜１００重量％以上とすることが望ましいが、より望ましくは、前記弱溶剤が６０〜１００重量％とする。その理由は、弱溶剤の含有率を５０重量％未満とすると、第１塗膜（Ｃ１）を再溶解させ、アルミ箔粒の配向が乱れ、光沢が低下するためである。
【００６５】
図４に示す如く、少なくとも一層の塗膜（Ｃ）は、第１塗膜（Ｃ１）と第２塗膜（Ｃ３）とを含む２層構造であっても良く、第２塗膜（Ｃ３）は、外容器（４）の内側表面（４１）に形成されており、第１塗膜（Ｃ１）は、第２塗膜（Ｃ３）の外容器（４）の内側表面（４１）とは反対側の面上に形成されている。第２塗膜（Ｃ３）は、合成樹脂（ビヒクル）と顔料および／または染料を含む。
【００６６】
第２塗膜（Ｃ３）の膜厚は、５０μｍ以下とすることが望ましく、さらに望ましくは３０μｍ以下である。その理由は、第２塗膜（Ｃ３）の膜厚を、５０μｍを超えるものとすると、化粧料容器（１）の光沢を低下させ望ましくないからである。
【００６７】
第２塗膜（Ｃ３）の顔料には、２００ｎｍ以下の粒度に分散させたナノ分散顔料が挙げられる。第２塗膜（Ｃ３）にナノ分散顔料を配合することで、着色カラークリヤーの鏡面に仕上げることもできる。ナノ分散顔料としては、透明酸化鉄、透明酸化チタン等の無機顔料や、ＤＰＰレッド、キナクリドンレッド、フタロシアニンブルー、フタロシアニングリーン、シオキサジンバイオレット等の有機顔料が挙げられ、２００ｎｍ以下に分散したものであればこれに限定されない。その理由は、２００ｎｍを超える粒度の顔料を用いた場合は、使用する顔料が少量であったとしても、光沢が低下するためである。
【００６８】
第２塗膜（Ｃ３）に用いる染料は、特に限定されず、赤色、緑色、青色、あるいはこれらの任意の量の組み合わせ、または赤紫、青緑、黄色、あるいはこれらの任意の量の組み合わせを含む、様々な色の染料を用いることができる。
例えば、ＶＡＬＩＦＡＳＴ（色名：ブラック、ブルー、ブラウン、グリーン、オレンジ、ピンク、レッド、バイオレット、イエロー）（オリエント化学工業社製）、シークステイン（色名：ブラック、イエロー、オレンジ、レッド、グリーン、オーク、ブラウン、オールナット、ブルー）（和信化学工業社製）、バンチャック（色名：ブラック、スミクロ、レッド、スカーレット、ブラウン、オレンジ、イエロー、レモンイエロー、グリーン、ブルー、マホガニ、ダークマホガニ、オーク、ダークオーク、チーク、チェスナット、オールナット、ダークオールナット、クワイロ、ローズ）（玄々化学工業社製）等を第２塗膜（Ｃ３）に用いることができる。
第２塗膜（Ｃ３）に染料を用いた場合でも、外容器（４）の外側の２０度鏡面光沢度が１５０以上であり、外容器（４）の外側の６０度鏡面光沢度が１２０以上である、高い光沢度を具備した化粧料容器（１）とすることができる。
【００６９】
第２塗膜（Ｃ３）は合成樹脂を含む。ナノ顔料および／または染料と合成樹脂との比率は、合成樹脂固形分１００重量部に対し、ナノ顔料および／または染料２０重量部までが望ましいが、さらに望ましくは１０重量部までとする。その理由は、ナノ顔料および／または染料の配合が２０重量部を超えると、光沢が低くなるためである。
【００７０】
第２塗膜（Ｃ３）の合成樹脂成分としては、第１塗膜（Ｃ１）および外容器（４）の内側表面（４１）と密着する合成樹脂であれば特に種類は限定されないが、一般的にはアクリル樹脂、ウレタン樹脂、エポキシ樹脂、繊維素系樹脂等が用いられるが、望ましくはアクリル樹脂、ウレタン樹脂が用いられる。
【００７１】
第２塗膜（Ｃ３）には、顔料の沈降を防ぐ為の沈降防止剤や耐候性を向上させる為の紫外線防止剤（紫外線散乱剤と紫外線吸収剤を含む）、光安定化剤、化粧料等の内容物の酸化を防止する為の酸化防止剤等の添加剤を配合することもできる。沈降防止剤としては、一般に使用される物であれば特に限定されないが、酸化ポリエチレンワックス、シリカ等が挙げられる。紫外線防止剤としては、一般に使用される物であれば特に限定されないが、ベンゾトリアゾール系化合物、ヒドロキシフェニルトリアジン系化合物、ベンゾフェノン系化合物、トリアジン系化合物等が挙げられる。光安定剤としては、ヒンダードアミン系化合物、ベンゾエート系化合物等が挙げられる。酸化防止剤としては、フェノール系酸化防止剤、硫黄系酸化防止剤、リン系酸化防止剤等が挙げられる。
【００７２】
第２塗膜（Ｃ３）の塗装方法としては、スプレー塗装であればよいが、望ましくはエアースプレー塗装がよい。その理由は、外容器（４）の上に均一に塗膜形成することができるためである。塗料固形分、塗料粘度、スプレー塗装圧の条件は、塗料の種類により異なり、限定されるものではない。また、第２塗膜（Ｃ３）を塗装後に塗装面を研磨等で滑らかにしても良い。
【実施例】
【００７３】
本発明をさらに具体的に説明するために、以下に実施例および比較例を挙げて説明するが、これら実施例等は本発明を限定するものではない。
【００７４】
＜蓋、中容器、外容器の材料＞
実施例および比較例で用いた蓋、中容器、外容器は以下の材料により作製した。
蓋：ＡＢＳ樹脂（白色）
中容器：ポリプロピレン樹脂（白色）
外容器：アクリルスチレン樹脂（透明）
【００７５】
＜塗膜の材料＞
実施例および比較例で用いた材料は以下の通りである。
アクリル樹脂は、アクリディックＡ−１６５（ＤＩＣ株式会社製、固形分４５％、プラスチック用アクリル樹脂）を用いた。
繊維素系樹脂は、１／２ＮＣ（ニトロセルロース樹脂、固形分２０％）を用いた。
アルミ箔粒は、メタルアーＬ−５５３５０（ＥＣＫＡＲＴ社製、固形分１０％、厚み０．００１〜０．０１μｍ、最大粒径５〜３０μｍ）を用いた。
顔料は、ＮＳＰ−ＣＺ３０６（Ｄ）ＹＥＬＬＯＷ（日弘ビックス株式会社製、イエロー顔料、有機顔料、平均粒径２００ｎｍ以下）と、カーボンブラックＭＡ−１００（三菱化学株式会社製、カーボンブラック、無機顔料）を用いた。
染料は、バンチャク（レッド、ブルー、イエロー、ブラック）を用いた。
【００７６】
＜第１塗膜に使用する塗料の調製法＞
実施例および比較例で用いた、第１塗膜（Ｃ１）に使用する塗料は以下の通りである。
第１塗膜Ａ：メタルアーＬ−５５３５０（７．０重量部）、アクリディックＡ−１６５（１．４重量部）、１／２ＮＣ（０．５重量部）、プロピレングリコールモノメチルエーテル（５０．０重量部）、ブチルセロソルブ（１０．０重量部）、酢酸ブチル（３１．１重量部）を攪拌混合し、調製した。
第１塗膜Ｂ：メタルアーＬ−５５３５０（７．０重量部）、アクリディックＡ−１６５（２．８重量部）、１／２ＮＣ（０．５重量部）、プロピレングリコールモノメチルエーテル（５０．０重量部）、ブチルセロソルブ（１０．０重量部）、酢酸ブチル（２９．７重量部）を攪拌混合し、調製した。
第１塗膜Ｃ：メタルアーＬ−５５３５０（７．０重量部）、アクリディックＡ−１６５（１．４重量部）、１／２ＮＣ（０．５重量部）、プロピレングリコールモノメチルエーテル（５０．０重量部）、ブチルセロソルブ（１０．０重量部）、酢酸ブチル（２９．７重量部）、ＮＳＰ−ＣＺ３０６（Ｄ）ＹＥＬＬＯＷ（顔料）（５．０重量部）を攪拌混合し、調製した。
第１塗膜Ｄ：メタルアーＬ−５５３５０（７．０重量部）、アクリディックＡ−１６５（１．４重量部）、１／２ＮＣ（０．５重量部）、プロピレングリコールモノメチルエーテル（５０．０重量部）、ブチルセロソルブ（１０．０重量部）、酢酸ブチル（２９．７重量部）、バンチャクイエロー（５．０重量部）を攪拌混合し、調製した。
【００７７】
＜第２塗膜に使用する塗料の調製法＞
実施例および比較例で用いた、図３に示す第２塗膜（Ｃ２）に使用する塗料は以下の通りである。
第２塗膜Ａ：アクリディックＡ−１６５（３０．０重量部）に、カーボンブラックＭＡ−１００が１．５重量部、プロピレングリコールモノメチルエーテル３０．０重量部、イソプロピルアルコール３０．０重量部、ブチルセロソルブ８．５重量部を添加して分散させ、調製した。
【００７８】
実施例および比較例で用いた、図４に示す第２塗膜（Ｃ３）に使用する塗料は以下の通りである。
第２塗膜Ｂ：アクリディックＡ−１６５（３０．０重量部）に、ＮＳＰ−ＣＺ３０６（Ｄ）ＹＥＬＬＯＷ（顔料）が５．０重量部、プロピレングリコールモノメチルエーテル３０．０重量部、イソプロピルアルコール３０．０重量部、ブチルセロソルブ５．０重量部を添加して分散させ、調製した。
第２塗膜Ｃａ：アクリディックＡ−１６５（３０．０重量部）に、バンチャクレッドが５．０重量部、プロピレングリコールモノメチルエーテル３０．０重量部、イソプロピルアルコール３０．０重量部、ブチルセロソルブ５．０重量部を撹拌混合し、調製した。
第２塗膜Ｃｂ：アクリディックＡ−１６５（３０．０重量部）に、バンチャクレッドが２．５重量部、プロピレングリコールモノメチルエーテル３０．０重量部、イソプロピルアルコール３０．０重量部、ブチルセロソルブ７．５重量部を撹拌混合し、調製した。
第２塗膜Ｄ：アクリディックＡ−１６５（３０．０重量部）に、バンチャクブルーが５．０重量部、プロピレングリコールモノメチルエーテル３０．０重量部、イソプロピルアルコール３０．０重量部、ブチルセロソルブ５．０重量部を撹拌混合し、調製した。
第２塗膜Ｅ：アクリディックＡ−１６５（３０．０重量部）に、バンチャクイエローが５．０重量部、プロピレングリコールモノメチルエーテル３０．０重量部、イソプロピルアルコール３０．０重量部、ブチルセロソルブ５．０重量部を撹拌混合し、調製した。
第２塗膜Ｆａ：アクリディックＡ−１６５（３０．０重量部）に、バンチャクブラックが５．０重量部、プロピレングリコールモノメチルエーテル３０．０重量部、イソプロピルアルコール３０．０重量部、ブチルセロソルブ５．０重量部を撹拌混合し、調製した。
第２塗膜Ｆｂ：アクリディックＡ−１６５（３０．０重量部）に、バンチャクブラックが２．５重量部、プロピレングリコールモノメチルエーテル３０．０重量部、イソプロピルアルコール３０．０重量部、ブチルセロソルブ７．５重量部を撹拌混合し、調製した。
【００７９】
＜塗膜形成方法＞
すべての塗膜は、上記内容で調整した塗料を外容器の内側表面上、第１塗膜上、あるいは第２塗膜上にエアースプレー塗装後、７０℃、３０分で乾燥させて形成した。
【００８０】
＜各試験に用いた実施例および比較例＞
各試験において、実施例および比較例として以下のものを用いた。
尚、全ての実施例および比較例において、蓋、中容器、外容器、塗膜の組成および塗膜の形成方法は上記した同じものを用いた。
実施例１：外容器の内側表面にのみ第１塗膜Ａが形成されている化粧料容器
実施例２：第１塗膜Ａが外容器の内側表面に形成され、第２塗膜Ａが第１塗膜の外容器の内側表面とは反対側の面上に形成されている化粧料容器
実施例３：第２塗膜Ｂが外容器の内側表面に形成され、第１塗膜Ａが第２塗膜Ｂの外容器の内側表面とは反対側の面上に形成されている化粧料容器
実施例４ａ：第２塗膜Ｃが外容器の内側表面に形成され、第１塗膜Ａが第２塗膜Ｃａの外容器の内側表面とは反対側の面上に形成されている化粧料容器
実施例４ｂ：第２塗膜Ｃが外容器の内側表面に形成され、第１塗膜Ａが第２塗膜Ｃｂの外容器の内側表面とは反対側の面上に形成されている化粧料容器
実施例５：第２塗膜Ｄが外容器の内側表面に形成され、第１塗膜Ａが第２塗膜Ｄの外容器の内側表面とは反対側の面上に形成されている化粧料容器
実施例６：第２塗膜Ｅが外容器の内側表面に形成され、第１塗膜Ａが第２塗膜Ｅの外容器の内側表面とは反対側の面上に形成されている化粧料容器
実施例７ａ：第２塗膜Ｆが外容器の内側表面に形成され、第１塗膜Ａが第２塗膜Ｆａの外容器の内側表面とは反対側の面上に形成されている化粧料容器
実施例７ｂ：第２塗膜Ｆが外容器の内側表面に形成され、第１塗膜Ａが第２塗膜Ｆｂの外容器の内側表面とは反対側の面上に形成されている化粧料容器
実施例８：外容器の内側表面にのみ第１塗膜Ｂが形成されている化粧料容器
実施例９：外容器の内側表面にのみ第１塗膜Ｃが形成されている化粧料容器
実施例１０：外容器の内側表面にのみ第１塗膜Ｄが形成されている化粧料容器
比較例１：塗膜が一切形成されていない化粧料容器
比較例２：中容器の外側表面にのみ第１塗膜Ａが形成されている化粧料容器
比較例３：中容器の外側表面に第１塗膜Ａが形成され、第２塗膜Ａが第１塗膜Ａの中容器の外側表面とは反対側の面上に形成されている化粧料容器
【００８１】
＜光沢度試験＞
本発明に係る中容器を有する化粧料容器の光沢を確認するために、２０度鏡面光沢度および６０度鏡面光沢度を以下の方法で測定した。
【００８２】
２０度鏡面光沢度：ｍｉｃｒｏ−ＴＲＩ−ｇｌｏｓｓ（ＢＹＫ-Ｇａｒｄｎｅｒ社製）を用いて、外容器の外側の光沢を測定した。
【００８３】
６０度鏡面光沢度：ｍｉｃｒｏ−ＴＲＩ−ｇｌｏｓｓ（ＢＹＫ-Ｇａｒｄｎｅｒ社製）を用いて、外容器の外側の光沢を測定した。
【００８４】
【表１】
2019126737.tif 000003
【００８５】
上記表１は、実施例１〜１０および比較例１〜３の２０度鏡面光沢度および６０度鏡面光沢度試験の結果を示す表である。
上記表１より、２０度光沢および６０度光沢の両方（特に、２０度光沢）において、実施例１〜１０は比較例１〜３と比較して大きな光沢度を備えていた。
この結果より、本発明に係る中容器を有する化粧料容器は、比較例１〜３の化粧料容器よりも光沢が高く、鮮映性の高い鏡面状であることがわかった。
また、第１塗膜に顔料または染料を配合した実施例９〜１０は、比較例１〜３よりも光沢が高く、鮮映性の高い鏡面状であったが、同じ顔料または染料を第１塗膜ではなく第２塗膜に配合した実施例３および６よりも２０度光沢および６０度光沢の両方が低い値であった。この結果から、顔料または染料を配合して化粧料容器を着色する場合は、第１塗膜に顔料または染料を配合するよりも、第２塗膜に顔料または染料を配合する方が、より高い光沢を得られることがわかった。
【００８６】
＜紫外線・可視光遮蔽率試験＞
本発明に係る中容器を有する化粧料容器の紫外線・可視光遮蔽率を確認するために、紫外線・可視光遮蔽率を以下の方法で測定した。
【００８７】
実施例１〜１０および比較例１〜３の紫外線・可視光遮蔽率を、ＵＶｍｉｎｉ−１２４０（島津製作所社製）を用いて、２５０ｎｍ〜７５０ｎｍの波長域において１０ｎｍ幅で測定した。
【００８８】
【表２】
2019126737.tif 000004
【００８９】
上記表２は、実施例１〜１０および比較例１〜３の紫外線・可視光遮蔽率の結果を示す表である。
上記表２より、紫外線および可視光の両方において、実施例２は比較例１〜３と比較してより優れた遮蔽率を備えていた。この結果より、実施例２に係る中容器を有する化粧料容器は、従来の化粧料容器よりも優れた紫外線・可視光遮蔽率を備えていることがわかった。
また、実施例１および３〜１０は、紫外線および可視光の両方において、比較例１よりも優れた遮蔽率を備えており、比較例２〜３と同等以上の優れた遮蔽率を備えていることがわかった。
【００９０】
＜重厚感の官能試験＞
本発明に係る中容器を有する化粧料容器の重厚感を、官能試験によって確認した。
尚、本明細書において、「重厚感がある」とは、化粧料容器に収容された化粧料容器の内容量が多く見え、化粧料容器自体が大きく見え、化粧料容器自体に重々しさがあることを指す。
【００９１】
日常的に化粧料容器を使用しているモニター１０名を対象に、実施例１〜１０および比較例１〜３の重厚感の官能試験（目視試験）を行った。
評価は以下の３段階で行った。
重厚感あり：〇
重厚感少しあり：△
重厚感なし：×
【００９２】
【表３】
2019126737.tif 000005
【００９３】
上記表３は、実施例１〜１０および比較例１〜３の重厚感の官能試験（目視試験）の結果を示す表である。
上記表３より、実施例１〜１０は比較例１〜３と比較してより優れた重厚感を備えていた。
この結果より、本発明に係る中容器を有する化粧料容器は、従来の化粧料容器よりも優れた重厚感を備えていることがわかった。
【産業上の利用可能性】
【００９４】
本発明に係る中容器を有する化粧料容器は、蓋と、中容器と、外容器とを含み、前記外容器の内側にのみ、少なくとも一層の塗膜が形成されており、前記少なくとも一層の塗膜は、前記外容器の内側に形成された第１塗膜を含み、前記第１塗膜は、ビヒクルとアルミ箔粒とを含み、化粧料容器の外側から入ってくる光の反射面（すなわち、外容器の内側表面に塗布されて形成された塗膜の外容器との対向面である光沢面）は、外容器の内側表面上に形成されている。外容器の内側表面は滑らかであるため、光沢面も滑らかとなる。それゆえに、光の乱反射を抑えることができ、前記外容器の外側の６０度鏡面光沢度が１２０以上且つ２０度鏡面光沢度が１５０以上である高い光沢を備えた化粧料容器を提供できる。また、前記外容器の紫外線遮蔽率が９５％以上であり、前記外容器の可視光遮蔽率が９５％以上であるために長期的に内容物を光による変性から保護することができる。
【００９５】
加えて、光沢面が化粧料容器の外側近傍に形成されているので、光沢面で反射した光が化粧料容器の外側に出るまでに、さらに屈折することや反射することを防ぐことができるため、高い光沢を維持した化粧料容器を提供できる。
また、光沢面が化粧料容器の外側近傍に形成されているので、化粧料容器の外側から中容器が見えない。それゆえに、化粧料の内容量が少なく見えて、化粧料容器自体が小さく見えることがなく、化粧料容器に重厚感を出すことができる。
【００９６】
それゆえに、本発明に係る中容器を有する化粧料容器は、例えば、紫外線、可視光線、赤外線等の光によって劣化し易い成分を含む化粧料（化粧品）等の内容物の保存容器として好適に使用される。また、内容物の性質に関わらず、重厚感や高級感を出すための容器として、化粧料の保存容器として好適に使用される。
【符号の説明】
【００９７】
１      化粧料容器
２      蓋
３      中容器
３１    中容器の内側表面
３２    中容器の外側表面
４      外容器
４１    外容器の内側表面
４２    外容器の外側表面
Ｃ      塗膜
Ｃ１    第１塗膜
Ｃ２    第２塗膜（図３）
Ｃ３    第２塗膜（図４）
【図１】
2019126737.tif 000006
【図２】
2019126737.tif 000007
【図３】
2019126737.tif 000008
【図４】
2019126737.tif 000009
【図５】
2019126737.tif 000010